(57)【要約】      （修正有）【課題】コイル巻加工時に電線皮膜の一部を能動的に破壊させることによって、下層皮膜を保護することのできる絶縁電線を提供する。【解決手段】導体および該導体に被覆された多層絶縁皮膜を有する絶縁電線５であって、該多層絶縁皮膜の導体に接する最下層皮膜と導体との密着力が、該多層絶縁皮膜内の各層皮膜間の密着力より高く、該多層絶縁皮膜が、皮膜厚比率が最下層：上層＝４０：６０〜８０：２０の２層構成、または、中間層の皮膜が全層の皮膜に対して、６〜２５％の厚さを持つ３層構成である絶縁電線５。【選択図】図２
2008097888.tif 000002
【特許請求の範囲】
【請求項１】
導体および該導体に被覆された多層絶縁皮膜を有する絶縁電線であって、該多層絶縁皮膜の導体に接する最下層皮膜と導体との密着力が、該多層絶縁皮膜を形成する各層皮膜間の密着力より高く、該多層絶縁皮膜が、皮膜厚比率が最下層：上層＝４０：６０〜８０：２０の２層構成、または、中間層の皮膜が全層の皮膜に対して、６〜２５％の厚さを持つ３層構成であることを特徴とする絶縁電線。
【請求項２】
前記多層絶縁皮膜の導体に接する最下層皮膜と導体との密着力が３０ｇ／ｍｍ以上であり、且つ、前記多層絶縁皮膜を形成する各層皮膜間の密着力が１０ｇ／ｍｍ以下であることを特徴とする請求項１記載の絶縁電線。
【請求項３】
前記導体に接する最下層皮膜がポリアミドイミド系樹脂、ポリエステル系樹脂、Ｈ種ポリエステル系樹脂、およびポリエステルイミド系樹脂からなる群から選ばれた１種の樹脂からなる皮膜であることを特徴とする請求項２記載の絶縁電線。
【請求項４】
前記導体に接する最下層皮膜の上に形成する皮膜が該最下層に接する皮膜から、ポリイミド系樹脂皮膜、ポリアミドイミド系樹脂皮膜の順に皮膜を形成したことを特徴とする請求項３記載の絶縁電線。
【請求項５】
前記導体に接する最下層皮膜の上に形成する皮膜が該最下層に接する皮膜から、剥離剤添加ポリアミドイミド系樹脂皮膜、ポリアミドイミド系樹脂皮膜の順に皮膜を形成したことを特徴とする請求項３記載の絶縁電線。
【請求項６】
前記導体に接する最下層皮膜の上に形成する皮膜が、ポリイミド系樹脂皮膜あるいはエポキシ系樹脂皮膜であることを特徴とする請求項３記載の絶縁電線。
【請求項７】
請求項１〜６のいずれか１項に記載の絶縁電線が、積層コアのスロットに巻回された電機子を備えたことを特徴とする回転電機。
【発明の詳細な説明】
【技術分野】
【０００１】
本発明は、モータあるいはトランス等のコイルに好適に使用される絶縁電線に関し、詳しくは導体との密着性に優れた絶縁塗料及びその塗料を塗布焼付して形成した絶縁皮膜を有し且つ導体に接しない絶縁皮膜の層内の密着力を低くする絶縁電線に関する。
【背景技術】
【０００２】
近年、自動車、電機、電子等多くの分野における機器の小型化・軽量化の傾向に伴い、それら機器に用いられるコイルもより小型、軽量で、しかも高い電気特性、機械特性、長期耐熱性等の性能を保ちつつ低コストで製造することが要求されるようになってきた。そのため、コイルを形成する巻線を、より小さいコアに高密度でしかも高速で捲き付ける必要があり、巻線の絶縁皮膜に損傷が生じ、機器の電気特性が悪化したり、生産の歩留まりが低下したりするという問題が発生している。
【０００３】
通常の小型モータやトランスのコイルコアは、薄板のケイ素鋼板をプレス打ち抜きして、積層することによりコイルコアを作製することが一般的である。モータなどのコイルは、ケイ素鋼板などの鉄板を積層したコアにエナメル線を巻き付けて（コイル加工）行うが、そのコイル加工工程において、エナメル線にかかるテンションや巻き付け時の摩擦などで、皮膜が破壊され、コアと電線の導体間で短絡が起き、コイルとしての性能を果たさない。このことは、ケイ素鋼板のプレス加工の際のバリが発生し、直接コアに電線を巻き付けると電線皮膜がそのバリにより損傷を受け絶縁不良（コイル−コア間の絶縁不良）の問題である。このため、コイルコアには必ず、絶縁加工（絶縁塗装やインシュレータフィルムの挿入）がなされている。
【０００４】
これに対応するために、絶縁電線の絶縁皮膜の機械的強度を向上させたり、表面の滑り性を良くしたりといった対策が行われている。
例えば、特許文献１には、ポリアミドイミド、ポリイミド、芳香族ポリアミドの耐熱性絶縁皮膜について、引張強さ、引張弾性率、密着力、ピアノ線に対する静摩擦係数を設定することにより、皮膜の耐加工性を向上させる技術が記載されている。
また特許文献２には、導体上に、トリアルキルアミン及び／又は５〜２０質量部のアルキル化メラミン樹脂を含んでなるポリアミドイミド系樹脂塗料を塗布焼付けして形成した下層、ポリイミド系樹脂塗料を塗布焼付けして形成した中間層及び自己潤滑型ポリアミドイミド系樹脂塗料を塗布焼付けして形成した上層の少なくとも３層からなる絶縁皮膜を有する絶縁電線の記述があり、絶縁皮膜が薄肉であっても、厳しい条件下でのコイル加工時の皮膜損傷が防止できる絶縁電線を提供することが記載されている。
しかしながら、これらの方法をとったとしても現在の高い占積率を確保するための厳しい巻線方法に対しては、根本的に対応することはできなかった。
さらに近年の要求として、コイル巻きする芯材（コア）の絶縁を省略するといった動きがあり、このためにも絶縁電線の皮膜の絶縁破壊電圧などの電気特性の完全な確保のためには、絶縁皮膜がコイル巻線時に破壊しない必要がますます高くなっている。
【特許文献１】特開平６−１９６０２５号公報
【特許文献２】特開平１０−２４７４２２号公報
【特許文献３】特開平６−１９４３０４号公報
【特許文献４】特開２００５−２０３３３４号公報
【発明の開示】
【発明が解決しようとする課題】
【０００５】
本発明は、コイル巻加工時に電線皮膜の一部を能動的に破壊させることによって、下層皮膜を保護することのできる絶縁電線を提供することを目的とする。
【課題を解決するための手段】
【０００６】
上記目的を達成するために、本発明者らは絶縁電線のコイル巻加工時の傷の付き方を観察し、その破壊のメカニズムの解明をおこなった。その結果、従来の絶縁電線の皮膜の弾性率や導体との密着性、あるいは電線表面の潤滑性等の改善のみでは、現行の厳しいコイル巻加工に対して不十分であることを確認し、その結果として本発明をおこなうこととなったものである。
それは、導体と絶縁皮膜を従来通り密着させることと、電線にかかる負荷を絶縁皮膜内で分散させる構造とすることを同時に実現する必要があることを見出した。
そのためには、絶縁皮膜を特定の多層構造とすることにより上記の点を実現できることを見出し、この知見に基づき本発明を完成するに至った。
【０００７】
すなわち本発明は、
（１）導体および該導体に被覆された多層絶縁皮膜を有する絶縁電線であって、該多層絶縁皮膜の導体に接する最下層皮膜と導体との密着力が、該多層絶縁皮膜内の各層皮膜間の密着力より高く、該多層絶縁皮膜が、皮膜厚比率が最下層：上層＝４０：６０〜８０：２０の２層構成、または、中間層の皮膜が全層の皮膜に対して、６〜２５％の厚さを持つ３層構成であることを特徴とする絶縁電線、
（２）前記多層絶縁皮膜の導体に接する最下層皮膜と導体との密着力が３０ｇ／ｍｍ以上であり、且つ、前記多層絶縁皮膜を形成する各層の皮膜間の密着力が１０ｇ／ｍｍ以下であることを特徴とする（１）項記載の絶縁電線、
（３）前記導体に接する最下層皮膜がポリアミドイミド系樹脂、ポリエステル系樹脂、Ｈ種ポリエステル系樹脂、およびポリエステルイミド系樹脂からなる群から選ばれた１種の樹脂からなる皮膜であることを特徴とする（２）項記載の絶縁電線、
（４）前記導体に接する最下層皮膜の上に形成する皮膜が該最下層に接する皮膜から、ポリイミド系樹脂皮膜、ポリアミドイミド系樹脂皮膜の順に皮膜を形成したことを特徴とする（３）項記載の絶縁電線、
（５）前記導体に接する最下層皮膜の上に形成する皮膜が該最下層に接する皮膜から、剥離剤添加ポリアミドイミド系樹脂皮膜、ポリアミドイミド系樹脂皮膜の順に皮膜を形成したことを特徴とする（３）項記載の絶縁電線、
（６）前記導体に接する最下層皮膜の上に形成する皮膜が、ポリイミド系樹脂皮膜あるいはエポキシ系樹脂皮膜であることを特徴とする（３）項記載の絶縁電線、および
（７）（１）〜（６）のいずれか１項に記載の絶縁電線が、積層コアのスロットに巻回された電機子を備えていることを特徴とする回転電機
を提供するものである。
【発明の効果】
【０００８】
本発明の絶縁電線は高いコイル巻時の耐加工性を有し、過酷なコイル加工の条件下で高い負荷がかかっても傷が導体まで達しにくく、絶縁不良を起こしにくい。このため信頼性の高いコイルが提供でき、コイルを用いる機器の低コスト化、信頼性向上に寄与するという優れた効果を奏する。また、本発明の回転電機は、用いる絶縁電線の絶縁被膜を薄くできるので、巻線量を増大でき、信頼性及び性能を向上させることができる。
【発明を実施するための最良の形態】
【０００９】
本発明の絶縁電線は、導体および該導体に被覆された多層絶縁皮膜を有する絶縁電線であって、該多層絶縁皮膜の導体に接する最下層皮膜と導体との密着力が、該多層絶縁皮膜内の各層皮膜間の密着力より高いものである。前記多層絶縁皮膜の導体に接する最下層皮膜と導体との密着力は３０ｇ／ｍｍ以上であることが好ましく、４０ｇ／ｍｍ以上であることがさらに好ましい。また、前記多層絶縁皮膜を形成する各層の皮膜間の密着力が１０ｇ／ｍｍ以下であることが好ましく、７．０ｇ／ｍｍ以下がさらに好ましい、
【００１０】
本発明においては、該多層絶縁皮膜は２層または３層構造である。２層構造である場合、各層は、導体側から順に、最下層、上層で構成される。また、３層構造の場合は、導体側から順に、最下層、中層、上層で構成される。なお、最下層のことを、以下単に「下層」という場合がある。
【００１１】
本発明を実現するために、いくつかの構成要件について材料の好ましい組み合わせがについて説明する。
まず、導体に接する最下層を形成する絶縁皮膜は、導体との密着強度が高い樹脂皮膜を選定する必要がある。最下層皮膜は、ポリアミドイミド系樹脂、ポリエステル系樹脂、Ｈ種ポリエステル系樹脂、およびポリエステルイミド系樹脂からなる群から選ばれた１種の樹脂からなる皮膜であることが好ましい。
【００１２】
例えば、最下層がポリアミドイミド系樹脂の場合、ポリアミドイミド樹脂１００質量部に対し、０．０５〜１．０質量部のトリアルキルアミン及び／又は５〜２０質量部のアルキル化メラミン樹脂を含んでなるポリアミドイミド系樹脂塗料を導体上に塗布焼付けして形成することが好ましい。
【００１３】
ここで使用されるトリアルキルアミンは、好ましくはトリメチルアミン、トリエチルアミン、トリプロピルアミン、トリブチルアミン等の低級アルキルのトリアルキルアミンが使用できる。この中でも可とう性および密着性の点でトリメチルアミン、トリエチルアミンが最も好ましい。ポリアミドイミド樹脂に対する配合割合はポリアミドイミド樹脂１００質量部に対し、通常０．０５〜１．０質量部、好ましくは０．１〜１質量部である。トリアルキルアミンが１．０質量部を越えて配合すると、皮膜の耐熱性が低下し、０．０５質量部より少ないと、密着性に寄与しない。
【００１４】
またアルキル化メラミン樹脂としては、例えばブチル化メラミン樹脂、メチル化メラミン樹脂等の低級アルキル基で置換されたメラミン樹脂を用いることができ、樹脂の相溶性の点でメチル化メラミン樹脂が好ましい。市販品として、米国ＣＹＴＥＣ社製ＣＹＭＥＬ１３０１（ｎ−ブチル化メラミン樹脂溶液）などがある。配合割合はポリアミドイミド樹脂１００質量部に対し、通常固形分比で０．５〜２．０質量部、好ましくは１．０〜２．０質量部である。０．５質量部より少ないと密着性が十分得られず、２．０質量部を越えて配合すると皮膜の耐熱性が低下する。このようにして得たポリアミドイミド系樹脂塗料を導体に塗布、焼付けして、導体上に絶縁皮膜の下層を形成する。
トリアルキルアミン及び／又はアルキル化メラミン樹脂とともに用いられるポリアミドイミド樹脂としては、市販の通常のものが使用でき、日立化成工業（株）製ＨＩ−４０６４や大日精化工業（株）製ＡＩ−６０２等がある。
【００１５】
最下層が、ポリエステル系樹脂、Ｈ種ポリエステル系樹脂、ポリエステルイミド系樹脂の場合、例えば、市販のこれらの樹脂塗料が使用出来る。ポリエステル系樹脂塗料としてライトン３６４２（東特塗料（株）製）、ポリエステルイミド系樹脂塗料としてＮＨ８６４２ＡＹ（東特塗料（株）製）やＥＨ４０２（大日精化工業（株）製）などがある。また、Ｈ種ポリエステル系樹脂塗料としてはＮＨ８２３９ＡＹ（東特塗料（株）製）などがある。
【００１６】
本発明において絶縁皮膜の中間層あるいは最上層には、ポリイミド系樹脂を好ましく用いることができる。ここで用いられるポリイミド系樹脂は、例えば、芳香族テトラカルボン酸二無水物と芳香族ジアミン類を極性溶媒中で反応させて得られるポリアミド酸溶液を用い、これを焼付け時の加熱処理によってイミド化させることによって得ることができる。また、市販品の樹脂溶液としては、ＩＳＴ社製のＰｙｒｅＭＬ（ポリアミック酸樹脂溶液）などを用いても良い。このようなポリアミド酸溶液を下層の皮膜上に塗布、焼付けしてポリイミド樹脂皮膜からなる中間層とする。本発明においてこの中間層は、絶縁電線に外傷になるほどの大きな荷重が加えられた時に絶縁皮膜の下層に応力が直接伝わらないよう作用する。
【００１７】
また本発明において絶縁皮膜の中間層に好ましく用いることができるポリアミドイミド樹脂は、さらに好ましくは剥離剤入りポリアミドイミド樹脂である。剥離剤入りポリアミドイミド樹脂は、通常のポリアミドイミド樹脂溶液に剥離性能を持たせることによって得ることが出来る。この剥離性能は、ポリエチレン樹脂やシリコーン樹脂、あるいはフッ素系樹脂などの他の樹脂との接着性能が極端に悪化する様な剥離剤（樹脂）を樹脂溶液中に添加することによって得ることが出来る。分散、混合されるワックスとしては、通常用いられるものを特に制限なく使用することができ、例えば、ポリエチレンワックス、石油ワックス、パラフィンワックス等の合成ワックスおよびカルナバワックス、キャデリラワックス、ライスワックス等の天然ワックス等が挙げられる。潤滑剤についても特に制限はなく、例えば、シリコーン、シリコーンマクロモノマー、フッ素樹脂等を用いることができる。例えばポリエチレン樹脂として樹脂溶液中に分散がしやすいものとして、極性溶媒に微粒子状に分散したディスパージョン等を使用することが簡便である。またシリコーン樹脂等を使用する場合は、樹脂溶液中に液状のシリコーン樹脂をそのまま添加する方法が簡便である。市販のシリコーン樹脂としてチッソ（株）製マクロモノマー３３２５（ポリシロキサンマクロモノマー）等がある。
【００１８】
さらに最上層に好ましく用いられるエポキシ系樹脂としては、フェノキシ樹脂をベースとしたものが一般的である。このフェノキシ樹脂は単独であるいはその他の熱可塑性樹脂との混合系で使用することができ、例えばポリエーテルサルホン樹脂等を混合することが出来る。市販のフェノキシ系樹脂として東都化成（株）製ＹＰ−５０等がある。また絶縁用途としての市販品としてＳＢ−４３２（大日精化工業（株））がある。
また、最上層に好ましく用いられるポリアミドイミド系樹脂としては、市販の通常のものが使用でき、日立化成工業（株）製ＨＩ−４０６４や大日精化工業（株）製ＡＩ−６０２等がある。
【００１９】
なお、本発明の絶縁電線において、絶縁皮膜の各層を形成するための樹脂塗料の塗布及び焼付けの条件、方法には特に制限はなく、公知の各種の方法によって行うことができる。また、導体についても特に制限はない。
【００２０】
本発明の絶縁電線は、前述のような多層構造の絶縁皮膜を有することにより、絶縁皮膜の各層の層間において外部からかかる応力を分散させること、導体と、導体に直接接する絶縁皮膜の下層との接着を強固にすることを同時に実現させたものである。
本発明においては絶縁電線の皮膜が、２層構成の場合はその皮膜厚比率が下層：上層＝５０：５０〜８０：２０であり、好ましくは６５：３５〜７０：３０である。３層構成の場合は、その中間層の皮膜が全層の皮膜に対して、６〜２５％、好ましくは１０〜２０％の厚さである。
【００２１】
２層構成の場合、その皮膜比率のうち、上層皮膜比率が２０％より小さいと、本願が要求している外的な傷に対しての防御が不十分であり、逆に５０％を超える場合には、下層の皮膜が薄くなることから上層での外的な傷に対しての防御は十分ではあるが、電気特性が不十分である可能性が高くなる。
３層構成の場合、その皮膜構成のうち中層の皮膜厚さが全層の皮膜厚さに対して、６％より小さい場合、上層が受けた外的な傷に対しての下層への衝撃吸収能力が低く、２５％を超える場合には、上層と下層それぞれの皮膜厚さが薄くなり、上層の皮膜厚さが薄くなった場合には外的な傷に対しての衝撃吸収能力が低くなってしまい、また下層の皮膜厚さが薄くなった場合には、外的な衝撃吸収能力は十分ではあるが、下層皮膜厚さが薄くなってしまうため、その電気特性が十分ではなく、電線としての要求特性を満足出来ないと考えられる。
【００２２】
本発明の絶縁電線の一つの好ましい態様では、多層絶縁皮膜が、導体に接する最下層皮膜の上に形成する皮膜が該最下層に接する皮膜から、ポリイミド系樹脂皮膜、ポリアミドイミド系樹脂皮膜の順に皮膜を形成したものである。
【００２３】
本発明の絶縁電線の一つの好ましい態様では、多層絶縁皮膜が、導体に接する最下層皮膜の上に形成する皮膜が該最下層に接する皮膜から、剥離剤添加ポリアミドイミド系樹脂皮膜、ポリアミドイミド系樹脂皮膜の順に皮膜を形成したものである。
【００２４】
本発明の絶縁電線において、導体としては通常、銅またはその合金からなるものを用いる。また、絶縁被膜の全膜厚についても特に限定されない。全膜厚で、導体径（直径）の３〜５％とすることが好ましい。例えば直径１．０ｍｍの導体の場合、絶縁被膜の全膜厚は３０〜５０μｍが好ましい
【００２５】
上記の絶縁電線を用いた回転電機の実施態様として、図１に示すようなモータ１の電機子２に適用し、特に図２には部分図として示した積層コア３のスロット４に絶縁電線５を巻回した例を示している。もちろん、この構造のモータに限定されるものではなく、中央部にマグネットローラを配置し、その周りに積層コアのスロットに絶縁電線が巻回された電機子を構成するプラシレスモータ、さらには発電機等、あらゆるタイプの回転電機に適用できるものである。
【実施例】
【００２６】
以下に、本発明を実施例に基づきさらに詳細に説明するが、本発明はこれに限定されるものではない。
【００２７】
（参考例１）
絶縁塗料１の調製
ポリアミドイミド系樹脂塗料のうち、下層に使用される樹脂塗料の絶縁塗料１を以下のとおり調製した。
市販のポリアミドイミド樹脂塗料ＨＩ−４０６４（日立化成工業（株）製）１２４５ｇにトリメチルアミン１．８ｇ（ポリアミドイミド樹脂１００質量部に対して０．４５質量部）を加え、ｎ−ブチル化メラミン樹脂溶液ＣＹＭＥＬ１３０１（米国ＣＹＴＥＣ社製）７．９７ｇ（ポリアミドイミド樹脂１００質量部に対して１．２質量部）を加え、１時間撹拌し、絶縁皮膜の下層用のポリアミドイミド系樹脂塗料を得た。
【００２８】
（参考例２）
絶縁塗料２の調製
ポリアミドイミド系樹脂塗料のうち、中層に使用される剥離剤入り樹脂塗料の絶縁塗料２を、以下の通り調製した。
市販のポリアミドイミド系樹脂塗料ＨＩ４０６４（日立化成工業（株）製）１０００ｇに市販のポリエチレンワックス１３１Ｐ（三洋化成工業（株）製）を６．４ｇ（ポリアミドイミド樹脂１００質量部に対し２質量部）配合し、７０℃にて加熱攪拌を２時間行ったのち室温まで冷却し、中層用の剥離剤入りポリアミドイミド系樹脂塗料を得た。
【００２９】
（参考例３）
絶縁塗料３の調製
市販のフェノキシ樹脂ＹＰ−５０（東都化成社製）１００ｇ、市販のポリエーテルサルホン樹脂ビクトレックスＰＥＳ（三井化学社製）１００ｇ、クレゾール８００ｇを１リットルのセパラブルフラスコに仕込み、８０℃で３時間加熱溶解させ、上層用エポキシ系樹脂塗料を得た。
【００３０】
（実施例１〜６、比較例１〜１０）
導体径１．０ｍｍの銅線を用い、表１〜５記載のとおりの皮膜構成の絶縁皮膜を形成した。絶縁皮膜の形成には炉長８ｍの縦型焼付け炉を用いて複数回塗布焼付けすることを繰り返した。多層皮膜の各層を形成する絶縁ワニスとして上記の絶縁ワニス１〜３、並びに、上記のＰｙｒｅＭＬ、ＨＩ４０４６，ＮＨ８６４２ＡＹを用いた。
【００３１】
（試験例１）
（往復摩耗）
往復摩耗は、該サンプル電線約４０ｃｍをおよそ１％伸長してまっすぐにして、電線の上を直径０．４ｍｍのビーズ針を用いて電線の長手方向に１０ｍｍの範囲で往復に同一箇所を摩耗させる。本発明の場合は、１．０ｍｍの電線を使用していることからビーズ針に掛ける荷重を６００ｇとして摩耗させた。これらの測定は、ＪＩＳ  Ｃ３００３−１９７６に記載の耐摩耗性（１０．１項）に準拠した。
（往復摩耗後の絶縁破壊電圧）
前述の往復摩耗を実施したサンプルのうち、皮膜の剥離が確認された摩耗値にて該サンプルを取りだし、摩耗した箇所を摩耗を行っていない該電線との組み合わせでＪＩＳ  Ｃ３００３−１９９９に記載の絶縁破壊（１１項の（２））２個より法にて実施した。
（皮膜−導体間の密着力、皮膜−皮膜間の密着力）
該電線の表面に形成された絶縁皮膜に電線の長手方向に沿って電線の直径の２／３以下で且つ０．３ｍｍ以上の間隔となるように、電線の導体に達する２本の並行な切り込みを入れて、切り込みの間の皮膜の剥離強度を測定した。導体からの剥離強度と、下層皮膜を残して上層あるいは中層皮膜の剥離強度の双方を測定した。これらの測定は、特開平０６−１９４３０４号公報記載の方法に準拠した。
【００３２】
【表１】
2008097888.tif 000003
【００３３】
【表２】
2008097888.tif 000004
【００３４】
【表３】
2008097888.tif 000005
【００３５】
【表４】
2008097888.tif 000006
【００３６】
【表５】
2008097888.tif 000007
【００３７】
（試験例２）
（コイルリーク電流値測定）
ｒ＝１．０で一辺が２０ｍｍの直方体形状の疑似コアを炭素鋼にて作成し、そのコアに前述の実施例１〜６、比較例１〜１１の該電線を巻き付ける電線の導体断面積１．０ｍｍ２あたり６．０ｋｇｆ（直径１．０ｍｍの電線の場合、４．７ｋｇｆ）のテンションを掛けて１０回（１０周）巻付けした後、電線に傷を付けないように巻ほぐし、その後ＪＩＳ  Ｃ３００３−１９８４記載のピンホール（６項）試験を類似した濃度５重量％の食塩水中に対向電極とともに浸漬し、コイルを＋極として１２Ｖの直流電圧を印加してリークしてくる電流値を測定した。その結果を以下の表６〜１０に記載した。
【００３８】
【表６】
2008097888.tif 000008
【００３９】
【表７】
2008097888.tif 000009
【００４０】
【表８】
2008097888.tif 000010
【００４１】
【表９】
2008097888.tif 000011
【００４２】
【表１０】
2008097888.tif 000012
【００４３】
表６〜１０で示されるように、比較例の絶縁電線では、上記のコイルリーク電流値測定で、０．９７ｍＡ以上の電流値が測定されたのに対し、実施例の絶縁電線では、いずれも０．０３ｍＡ以下の電流値しか測定されず、本発明の絶縁電線は、高いコイル巻時の耐加工性を有し、絶縁不良を起こしにくいことがわかる。
【図面の簡単な説明】
【００４４】
【図１】モータの模式断面図である。
【図２】モータの電機子の１例の部分模式断面図である。
【符号の説明】
【００４５】
１  モータ
２  電機子
３  積層コア
４  スロット
５  絶縁電線
【図１】
2008097888.tif 000013
【図２】
2008097888.tif 000014